МЯГКИЙ ПОЛИОЛЕФИНОВЫЙ ПЕНОМАТЕРИАЛ С ВЫСОКОЙ ТЕРМОСТОЙКОСТЬЮ

1. Мягкий полиолефиновый пеноматериал с закрытыми ячейками с высокой термостойкостью, который получают следующим способом:
а. смешиванием композиции, содержащей: (i) 10-50 масс. частей полипропилена с MFI 0,1-15 г/10 мин при 230°С и 2,16 кг и температурой плавления, по меньшей мере, 155°С и (ii) 90-50 масс. частей этилен-полимера, выбранного из EVA, ЕМА, ЕЕА, ЕАА, ЕВА, VLDPE, VLLDPE и/или металлоценового полиэтилена, этилен-полимера с MFI 0,1-15 г/10 мин при 190°С и 2,16 кг,
с химическим вспенивающим веществом;
b. формованием листового материала, при котором смешивание композиции с химическим вспенивающим веществом проводят до и/или одновременно с формованием;
с. сшивкой листового материала, полученного на стадии b, до степени сшивки 20-60%; и
3
d. формованием сшитого листового материала при повышенной температуре непрерывным способом для получения пеноматериала с плотностью 20-400 кг/м.
2. Пеноматериал по п.1, в котором полипропиленом является гомополипропилен.
3. Пеноматериал по п.1, в котором MFI полипропилена составляет 2-11 или 2-10 г/10 мин, определенный при 230°С и 2,16 кг.
4. Пеноматериал по п.1, в котором этилен-полимер (ii) содержит EVA.
5. Пеноматериал по п.1, в котором этилен-полимер (ii) содержит VLDPE.
6. Пеноматериал по п.1, в котором содержание винилацетата в EVA составляет 3-70 мас.%, предпочтительно 5-30 мас.%, более предпочтительно 10-20 мас.%.
7. Пеноматериал по п.1, в котором степень сшивки составляет 30-40%.
8. Пеноматериал по п.1, в котором формование на стадии b. выполняют экструзией, предпочтительно с применением двухшнекового экструдера.
9. Пеноматериал по п.1, в котором сшивку выполняют физической сшивкой, предпочтительно облучением электронами.
10. Пеноматериал по п.1, в котором сшивку выполняют с применением промотора сшивки.
11. Пеноматериал по п.1, в котором композиция, содержащая полипропилен и этилен-полимер, дополнительно содержит около 0,5-10 масс. частей LLDPE, LDPE и/или HDPE.
3
12. Пеноматериал по п.1, в котором плотность пеноматериала составляет 20-300 кг/м.
13. Пеноматериал по п.1, в котором размер ячеек составляет 0,05-2,0 мм, предпочтительно 0,1-0,6 мм.
14. Пеноматериал по любому из предыдущих пунктов, в котором формование выполняют при 200-260°С, предпочтительно при 220-260°С.
15. Ламинат, содержащий пеноматериал по любому из предыдущих пунктов в качестве, по меньшей мере, одного слоя.
16. Применение пеноматериала или ламината по любому из предыдущих пунктов для производства внутренних деталей автомобиля.
17. Применение по п.16, в котором внутренними деталями автомобиля являются дверные панели, дверные ролики, дверные вставки, подлокотники, центральная консоль, панель заднего сиденья или верхняя накладка.